Brevet FR3072963A1 (20190503)

REVENDICATIONS1. Composition réticulable de revêtement polyuréthane comprenant : - une fraction polyol comprenant un polyol choisi parmi un polyester polyol, un polyéther polyol, un polycarbonate polyol ou un de leurs mélanges ; - une fraction polyisocyanate comprenant un trimère de pentaméthylène diisocyan-ate ; - de l'isosorbide.\n<CLM>\1\tComposition selon la revendication 1, caractérisée en ce que le revêtement polyuréthane obtenu par réticulation de la composition présente une seule température de transition vitreuse Tg, ladite Tg étant supérieure ou égale à 20°C, de préférence supérieure ou égale à 25°C, plus préférentiellement supérieure ou égale à 30°C.\n<CLM>\1\tComposition selon la revendication 1 ou 2, caractérisée en ce que le ratio molaire de l'ensemble des fonctions -OH de la fraction polyol et de l'isosorbide sur l'ensemble des fonctions -NCO de la fraction polyisocyanate est compris entre 0,8 et 1,2, de préférence compris entre 0,95 et 1,05.\n<CLM>\1\tComposition selon l'une quelconque des revendications 1 à 3, caractérisée en ce que le ratio molaire de l'ensemble des fonctions -OH de la fraction polyol sur l'ensemble des fonctions -OH de l'isosorbide est compris entre 0,2 et 2 ; de préférence compris entre 0,3 et 1, plus préférentiellement compris entre 0,4 à 0,6.\n<CLM>\1\tComposition selon l'une quelconque des revendications 1 à 4, caractérisée en ce que le polyol présente un poids moléculaire compris entre 400 et 4 000 g/mol, de préférence 30 entre 500 et 2 000 g/mol et plus préférentiellement entre 600 et 1 500 g/mol. 19\n<CLM>\1\tComposition selon l'une quelconque des revendications 1 à 5, caractérisée en ce que le polyol est un diol ou un mélange de diols.\n<CLM>\1\tComposition selon l'une quelconque des revendications 1 à 5 6, caractérisée en ce que le polyol est choisi parmi un polyéthylène glycol (PEG), un polypropylène glycol (PPG), un polytétraméthylène éther glycol (PTMEG), un poly(caprolactone) diol, ou un de leurs mélanges ; de préférence un PTMEG ; plus préférentiellement un PTMEG ayant 10 un poids moléculaire de 400 à 2000 g/mol.\n<CLM>\1\tComposition selon l'une quelconque des revendications 1 à 7, caractérisée en ce que la fraction polyisocyanate comprend en outre un diisocyanate aliphatique ; de préférence choisi parmi le pentaméthylène diisocyanate (PMDI), l'hexaméthylène 15 diisocyanate (HDI), le diisocyanate d'isophorone (IPDI), le méthylène dicyclohexyl diisocyanate (HMDI ou MDI hydrogéné), ou un de leurs mélanges ; plus préférentiellement l'IPDI.\n<CLM>\1\tComposition selon l'une quelconque des revendications 1 à 8, caractérisée en ce que la fraction polyisocyanate comprend 20 au moins 5% molaire rapporté aux fonctions -NCO, en particulier au moins 10% molaire rapporté aux fonctions -NCO, plus particulièrement au moins 15% molaire rapporté aux fonctions -NCO, de trimère de pentaméthylène diisocyanate.\n<CLM>\1\tComposition selon l'une quelconque des revendications 1 à 25 9, caractérisée en ce que la fraction polyisocyanate comprend : - 0 à 40% molaire rapporté aux fonctions -NCO de trimère de pentaméthylène diisocyanate ; et - 60 à 100% molaire rapporté aux fonctions -NCO de diisocyanate aliphatique. 20\n<CLM>\1\tProcédé de fabrication d'un revêtement polyuréthane sur un substrat comprenant les étapes suivantes : - le dépôt sur le substrat d'une couche de la composition selon l'une quelconque des revendications 1 à 10, puis 5 - la réticulation de la composition.\n<CLM>\1\tRevêtement polyuréthane obtenu par le procédé tel que défini dans la revendication 11.